(57)【要約】【課題】新規な弾性カチオン性ポリウレタン及びその化粧組成物における使用を提供すること。【解決手段】本発明は弾性を有する新規なカチオン性ポリウレタン及び該ポリマーを含む化粧組成物に関し、該ポリウレタンは５％〜９５％の瞬間回復を有し、以下を必須なものとして含む：（ａ１）少なくとも二つの不安定水素に反応性の官能基を有する少なくとも一つの第３アミンから誘導するカチオン性単位、該アミンは少なくとも部分的に中和されている、（ａ２）示差走査熱量計で測定して１０℃より低いガラス転移温度（Ｔｇ）を有する、末端に不安定水素に反応性の官能基を有するノニオン性ポリマーから誘導するノニオン性単位、必要により（ａ３）少なくとも二つの不安定水素に反応性の官能基を含むノニオン性モノマーから誘導するノニオン性単位、及び（ｂ）少なくとも一つのジイソシアナートから誘導する単位。【選択図】なし【特許請求の範囲】
【請求項１】
以下を必須なものとして含むことを特徴とする、弾性カチオン性ポリウレタン：
（ａ１）不安定な水素を有する少なくとも二つの反応性官能基を有する少なくとも一つの第３アミンから誘導するカチオン性単位、該アミンは少なくとも部分的に中和されている、
（ａ２）示差走査熱量計で測定して１０℃より低いガラス転移温度（Ｔｇ）を有し、末端に不安定な水素を有する反応性官能基を有するノニオン性ポリマーであって、エチレン及びブチレンコポリマーから選択するノニオン性ポリマーから誘導するノニオン性単位、必要により
（ａ３）不安定な水素を有する少なくとも二つの官能基を含むノニオン性モノマー化合物から誘導するノニオン性単位、及び
（ｂ）少なくとも一つのジイソシアナートから誘導する単位。
【請求項２】
該ノニオン性単位（ａ２）を形成する該ノニオン性ポリマーが示差走査熱量計で測定して０℃より低いガラス転移温度を有することを特徴とする、請求項１に記載の弾性カチオン性ポリウレタン。
【請求項３】
ポリウレタンは異なるガラス転移温度（Ｔｇ）を有し、これらのＴｇの少なくとも一つは１０℃より低く、かつ他方の少なくとも一つは２０℃に等しいかそれより高いことを特徴とする、請求項１又は２に記載の弾性カチオン性ポリウレタン。
【請求項４】
カチオン性単位（ａ１）を不安定な水素を有する少なくとも二つの反応性官能基を有する少なくとも一つの第３アミンから誘導し、該アミンが少なくとも部分的に中和されていることを特徴とする、請求項１に記載の弾性カチオン性ポリウレタン。
【請求項５】
カチオン性単位（ａ１）をＮ−メチルジエタノールアミン及びＮ−ｔ−ブチルジエタノールアミンから誘導することを特徴とする、請求項４に記載の弾性カチオン性ポリウレタン。
【請求項６】
カチオン性単位（ａ１）を末端に不安定な水素を有する反応性官能基を有し、−ＯＨ、−ＮＨ2、−ＮＨＲ又は−ＳＨから選択し、かつ４００〜１０，０００の質量による分子量を有し、Ｒcが請求項４に規定するものである第３アミン官能基を有するポリマーから誘導することを特徴とする、請求項４に記載の弾性カチオン性ポリウレタン。
【請求項７】
ノニオン性単位（ａ２）を形成するポリマーの質量平均分子量が４００〜１０，０００、好ましくは１０００〜５０００であることを特徴とする、請求項１に記載の弾性カチオン性ポリウレタン。
【請求項８】
単位（ｂ）を以下から選択するジイソシアナートから誘導することを特徴とする、請求項１に記載の弾性カチオン性ポリウレタン：メチレンジフェニルジイソシアナート、メチレンシクロヘキサンジイソシアナート、イソホロンジイソシアナート、トルエンジイソシアナート、ナフタレンジイソシアナート、ブタンジイソシアナート及びヘキシルジイソシアナート。
【請求項９】
必要により存在するノニオン性モノマー単位（ａ３）を形成するノニオン性化合物をネオペンチルグリコール、ヘキサエチレングリコール又はアミノエタノールから選択することを特徴とする、請求項１に記載の弾性カチオン性ポリウレタン。
【請求項１０】
全ポリマーに対して、単位（ａ１）が１〜９０質量％、好ましくは５〜６０質量％を占め、単位（ａ２）が１０〜８０質量％、好ましくは４０〜７０質量％を占め、単位（ａ３）が０〜５０質量％、好ましくは０〜３０質量％を占め、単位（ｂ）が存在する量が、単位（ａ１）、（ａ２）及び（ａ３）の合計に関して化学量論的に必須の量である、ことを特徴とする、請求項１に記載の弾性カチオン性ポリウレタン。
【請求項１１】
以下を必須なものとして含む弾性カチオン性ポリウレタンを少なくとも一つ含む化粧組成物：
（ａ１）不安定な水素を有する少なくとも二つの反応性官能基を有する少なくとも一つの第３アミンから誘導するカチオン性単位、該アミンは少なくとも部分的に中和されている、
（ａ２）示差走査熱量計で測定して１０℃より低いガラス転移温度（Ｔｇ）を有する、末端に不安定な水素を有する反応性官能基を有するノニオン性ポリマーから誘導するノニオン性単位、必要により
（ａ３）不安定な水素を有する少なくとも二つの官能基を含むノニオン性モノマー化合物から誘導するノニオン性単位、及び
（ｂ）少なくとも一つのジイソシアナートから誘導する単位、
ここで、全ポリマーに対して、単位（ａ１）が５〜６０質量％を占め、単位（ａ２）が４０〜７０質量％を占め、単位（ａ３）が０〜３０質量％を占め、単位（ｂ）が存在する量は、単位（ａ１）、（ａ２）及び（ａ３）の合計に関して化学量論的に必須の量である。
【請求項１２】
ノニオン性単位（ａ２）を形成するノニオン性ポリマーが示差走査熱量計で測定して０℃より低いガラス転移温度を有することを特徴とする、請求項１１に記載の化粧組成物。
【請求項１３】
ポリウレタンは異なるガラス転移温度（Ｔｇ）を有し、これらのＴｇの少なくとも一つは１０℃より低く、かつ他方の少なくとも一つは２０℃に等しいかそれより高いことを特徴とする、請求項１１又は１２に記載の化粧組成物。
【請求項１４】
カチオン性単位（ａ１）を不安定な水素を有する少なくとも二つの反応性官能基を有する少なくとも一つの第３アミンから誘導し、該アミンが少なくとも部分的に中和されていることを特徴とする、請求項１１に記載の化粧組成物。
【請求項１５】
カチオン性単位（ａ１）を末端に不安定な水素を有する反応性官能基を有し、−ＯＨ、−ＮＨ2、−ＮＨＲ又は−ＳＨから選択し、かつ４００〜１０，０００の質量による分子量を有する第３アミン官能基を有するポリマーから誘導することを特徴とする、請求項１４に記載の化粧組成物。
【請求項１６】
組成物がヘアラッカーより成り、かつカチオン性ポリウレタンの濃度が０．５〜１５質量％であることを特徴とする、請求項１１ないし１５のいずれか１項に記載の化粧組成物。
【請求項１７】
組成物が０．５〜４０質量％のカチオン性ポリウレタンを含むマニキュアから成ることを特徴とする請求項１１ないし１５のいずれか１項に記載の化粧組成物。
【請求項１８】
組成物が皮膚、唇及び表皮性成長部分に使用するメーキャップ組成物から成り、かつそれが０．５〜２０質量％のカチオン性ポリウレタンを含むことを特徴とする、請求項１１ないし１５のいずれか１項に記載の化粧組成物。
【発明の詳細な説明】
【技術分野】
【０００１】
本発明は新規な弾性カチオン性ポリウレタン及びその化粧組成物における使用に関する。
【背景技術】
【０００２】
弾性特性を有する化粧品の沈着物及びフィルムの形成に対して多数の研究が行われてきた。化粧を行うヒトの身体の大部分、例えば皮膚、唇、まつげ並びに手指及び足の爪は、大きな変形を受けかつ化学的なストレスを受けている。化粧用フィルム及び適用物はこれらのストレスに対抗可能でありかつ壊れずにこれらの変形に追従できなければならない。
化粧品にポリウレタンを使用することは長期間公知であり、例えば特許ＷＯ９４／１３７２４及びＥＰ ０ ６１９ １１１に記載されている。
【発明の開示】
【発明が解決しようとする課題】
【０００３】
しかしながら、これらの文献に公表されたポリウレタンは周囲温度（２０℃）より高いガラス転移温度（Ｔｇ）を有しており、換言すればこれらは周囲温度でガラス状態にあり、これらは化粧品の適用に受け入れがたいぜい弱なフィルムを形成する。
ガラス転移温度が低く生理的に受け入れ可能なポリマー、例えばアクリル系ポリマーが存在するのは確かであるが、これらのポリマーは通常粘着性の沈着物を形成し、このことは多くの化粧品の適用にとって望ましくない。
【課題を解決するための手段】
【０００４】
驚くべきことに出願人は、新規な一群の生理的に受容可能なポリウレタンを見出し、これらは付着しないフィルムを形成し、ぜい弱ではなく、かつ塑性変形及び弾性変形が可能である。これらの有利な粘弾性特性はポリマー中における長い高分子単位の存在によるものであり、これは相対的に低いガラス転移温度を有し、その結果これらは周囲温度でガラス状態にあることはない。
【発明を実施するための最良の形態】
【０００５】
従って、本発明の目的は、以下を必須なものとして含む弾性カチオン性ポリウレタンである：
（ａ１）不安定な水素を有する少なくとも二つの反応性官能基を有する少なくとも一つの第３アミンから誘導するカチオン性単位、該アミンは少なくとも部分的に中和されている、
（ａ２）示差走査熱量計で測定して１０℃より低いガラス転移温度（Ｔｇ）を有する、末端に不安定な水素を有する反応性官能基を有するノニオン性ポリマーから誘導するノニオン性単位、必要により
（ａ３）不安定な水素を有する少なくとも二つの官能基を含むノニオン性モノマー化合物から誘導するノニオン性単位、及び
（ｂ）少なくとも一つのジイソシアナートから誘導する単位。
【０００６】
本発明の他の目的は、上記の弾性カチオン性ポリウレタンを化粧組成物で使用して、これらの組成物から得た化粧用適用物及びフィルムの粘弾性特性を改良することである。
特に、他の目的は、これらのポリウレタンをラッカー及び毛髪組成物、マニキュア及びメーキャップ組成物で使用することである。
本発明の他の目的は、上記の弾性カチオン性ポリウレタンを含む化粧組成物である。
これらがカチオン性に荷電しているため、本発明に従う弾性ポリウレタンはケラチン物質、例えば毛髪、手指及び足の爪、及び表皮性角膜層（これらに対してケラチンが負に荷電させている）に対して親和性が優れているという利点を有している。
本発明に従う弾性カチオン性ポリウレタンをラッカー及び毛髪組成物で使用すると毛髪がより柔軟になり、換言すると毛髪の動作が通常の固定ポリマーによるよりもより自然な弾性を示すようになる。
【０００７】
これらのポリウレタンを使用して、機械的な攻撃に対して耐性である光沢のある保護フィルムで手指及び足の爪を被覆する。これらをマニキュアで使用すると、マニキュアの衝撃に対する耐性及び剥落防止性を改善する。
上記のカチオン性ポリウレタンを使用して、皮膚、唇及び表皮性成長部分に対するメーキャップ組成物の作用を改良することができる。これらのポリマーを含むメーキャップ製品は皮膚及び表皮性成長部分に良好に結合し、得られた被覆物はケラチン物質の変形に追従しかつ皮膚を乾燥させない。
これらのすべての適用について非付着性製品が得られる。
【０００８】
上記したように、本発明に従う弾性カチオン性ポリウレタンは必須のものとして以下の三つの型の単位を含む：
（ａ１）不安定な水素を有する少なくとも二つの反応性官能基を有する少なくとも一つの第３アミンから誘導するカチオン性単位、該アミンは少なくとも部分的に中和されている、
（ａ２）示差走査熱量計で測定して１０℃より低いガラス転移温度（Ｔｇ）を有する、末端に不安定な水素を有する反応性官能基を有するノニオン性ポリマーから誘導するノニオン性単位、及び
（ｂ）少なくとも一つのジイソシアナートから誘導する単位。
【０００９】
“不安定な水素を有する反応性官能基”という表現は、単位（ｂ）を形成する化合物のイソシアナート基と、水素原子が離脱した後で共有結合を形成することが可能な官能基を意味する。例えばこれらの官能基は以下を含む：ヒドロキシル基、第１アミン基（−ＮＨ2）、第２アミン基（−ＮＨＲ）、又はチオール基（−ＳＨ）。
これらの不安定な水素を有する反応性官能基を有する化合物とジイソシアナートとの重縮合により、ポリウレタン、ポリ尿素及びポリチオ−ウレタンが、不安定な水素を有する反応性官能基（−ＯＨ、−ＮＨ2、−ＮＨＲ又は−ＳＨ）の性質にそれぞれ依存して生成する。本出願において、これらのすべてのポリマーを簡単のために“ポリウレタン”の用語のもとに一群のものとする。
単位（ａ１）を形成する第３アミンが不安定な水素を有する官能基を２より多く有していると、得られたポリウレタンは分岐した構造を有する。
本発明に従うポリウレタンの好ましい態様において、カチオン性単位（ａ１）を形成する第３アミンは不安定な水素を有する反応性官能基を二つだけ有し、その結果縮重合により得られたポリウレタンは本質的に直鎖構造を有する。
【００１０】
明らかに、不安定な水素を有する反応性官能基を二つより多く有するアミンを小部分含む不完全機能性アミンの混合物も使用することができる。
好ましくは、カチオン性単位（ａ１）を形成する第３アミンを以下の式の一つに対応する化合物のうちから選択する：
2008189938.tif 000002
2008189938.tif 000003
2008189938.tif 000004
【００１１】
式中、
各Ｒaは独立して直鎖又は分岐したＣ1-6アルキレン基、Ｃ3-6シクロアルキレン基、又はアリーレン基を表し、これらのすべては一又は複数のハロゲン原子で置換されていてもよく、Ｏ、Ｎ、Ｐ及びＳから選択する一又は複数のヘテロ原子を含んでもよく、
各Ｒbは独立してＣ1-6アルキル基、Ｃ3-6シクロアルキル基、又はアリール基を表し、これらのすべては一又は複数のハロゲン原子で置換されていてもよく、Ｏ、Ｎ、Ｐ及びＳから選択する一又は複数のヘテロ原子を含んでもよく、かつ、
各Ｘは独立して酸素又は硫黄原子又はＮＨ又はＮＲc基を表し、式中ＲcはＣ1-6アルキル基を表す。
【００１２】
本発明に従う弾性カチオン性ポリウレタンを得るための好ましい第３アミンは、Ｎ−メチルジエタノールアミン及びＮ−ｔ−ブチルジエタノールアミンを含む。
本発明に従うポリウレタンのカチオン性単位（ａ１）を形成する第３アミンはさらに、末端に不安定な水素を有する反応性官能基を有する第３アミン官能基を有するポリマーであってもよい。第３アミン官能基を有するこれらのポリマーの質量平均分子量は、好ましくは４００〜１０，０００である。
アミン官能基を有するこの型の適切なポリマーの例は、Ｎ−メチルジエタノールアミンとアジピン酸の縮重合から誘導されたポリエステルを含む。
上記したように、カチオン性単位（ａ１）を形成する第３アミンは、適切な中和剤、特に鉱酸又は有機酸、例えば以下のもので部分的又は全体として中和されている：塩酸、臭化水素酸、カルボン酸、特にモノカルボン酸、例えば酢酸、プロピオン酸、安息香酸、乳酸、ステアリン酸及びオレイン酸、及びポリ酸。有機酸は他の官能基、例えばＯＨ（クエン酸、サリチル酸）を有することができる。
適切な酸による第３アミンの中和はこれらの官能基の４級化剤による４級化とは異なり、これと混同すべきではない。
【００１３】
本発明に従うポリウレタンを形成する第２の型の単位は（ａ２）単位という高分子単位であり、末端に不安定な水素を有する反応性官能基を有し、示差走査熱量計で測定して１０℃より低いガラス転移温度（Ｔｇ）を有するポリマーから誘導されるものである。
０℃、さらには−１０℃より低いガラス転移温度を有するポリマーから（ａ２）単位を誘導する場合、ポリウレタンの粘弾性特性は特に有利である。
これらのポリマーの質量平均分子量は好ましくは４００〜１０，０００であり、さらには１０００〜５０００である。
ノニオン性単位（ａ２）を形成することができるノニオン性ポリマーを例えば以下から選択することができる：ポリエーテル、ポリエステル、ポリシロキサン、エチレン及びブチレンコポリマー、ポリカーボネート及びフッ素を含むポリマー。
特にポリエーテルが好ましく、好ましいポリエーテルはポリ（テトラメチレンオキシド）である。
【００１４】
単位（ｂ）を形成するジイソシアナートは脂肪族、脂環式及び芳香族ジイソシアナートを含む。
好ましいジイソシアナートを以下から選択する：メチレンジフェニルジイソシアナート、メチレンシクロヘキサンジイソシアナート、イソホロンジイソシアナート、トルエンジイソシアナート、ナフタレンジイソシアナート、ブタンジイソシアナート及びヘキシルジイソシアナート。明らかにこれらのジイソシアナートを単独で又は２若しくはそれ以上のジイソシアナートの混合物の形態で使用することができる。
上記したように、本発明に従う弾性カチオン性ポリウレタンは、本発明に従うポリウレタンに存在することが必要である単位（ａ１）、（ａ２）及び（ｂ）に加えて、不安定な水素を有する少なくとも二つの官能基を含むノニオン性モノマー化合物から誘導される単位（ａ３）の所与の画分を含むこともできる。
これらの単位（ａ３）は、例えばネオペンチルグリコール、ヘキサエチレングリコール又はアミノエタノールから誘導される。
【００１５】
上記のカチオン性ポリウレタンの粘弾性特性を特徴付ける物理的パラメーターはその引張回復である。この回復を引張クリープ試験で測定し、該試験は試験片を事前に定めた引張速度で急速に引き延ばし、次いで応力を開放し、試験片の長さを測定する。
本発明に従う弾性カチオン性ポリウレタンの特徴付けのために使用するクリープ試験を以下のように行う：
使用する試験片は厚さ５００±５０mmのポリウレタンフィルムを８０mm×１５mmの片に切断したものである。このコポリマーフィルムを、該ポリウレタンの水及び／又はエタノール中の３質量％水溶液又は分散液を温度２２±２℃、相対湿度５０±５％で乾燥して得る。
各片を二つのつかみ具の間につかみ具間距離５０±１mmの距離で固定し、２０mm／分の速度で（上記の温度及び相対湿度条件下で）引き延ばして５０％伸張させ（Ｅmax）、すなわち最初の長さの１．５倍まで伸張させる。引張速度と等しい復帰速度、すなわち２０mm／分を加えることによって応力を開放し、試験片の伸張（最初の長さの百分率で表現する）を、負荷が０に戻った直後に測定する（εi）。
以下の式を使用して瞬間回復（Ｒi）を計算する：
Ｒi(％)＝（（εmax−εi）／εmax）×１００
本発明に従う弾性カチオン性ポリウレタンは、上記の条件下で測定した瞬間回復（Ｒi）が５％〜９５％であることが好ましく、特に２０％〜９０％であり、３５〜８５％であることが理想的である。
【００１６】
単位（ａ２）を形成するノニオン性ポリマー及び本発明に従うカチオン性ポリウレタンのガラス転移温度（Ｔｇ）を、ＡＳＴＭ標準Ｄ３４１８−９７に従って示差走査熱量計（ＤＳＣ）によって測定する。
本発明に従う弾性カチオン性ポリウレタンは好ましくは少なくとも二つのガラス転移点を有し、これらの少なくとも一つは１０℃より低く、好ましくは０℃より低く、さらに好ましくは−１０℃より低く、かつ他方の少なくとも一つは周囲温度（２０℃）に等しいかそれより高い。
【００１７】
本発明に従う弾性カチオン性ポリウレタンの瞬間回復すなわち粘弾性特性は異なるモノマー単位（ａ１）、（ａ２）、（ａ３）及び（ｂ）の画分に依存する。
単位（ａ１）の画分は、ケラチン物質に対する良好な親和性の原因となっている陽電荷をポリマーに十分与えなければならない。単位（ａ２）の画分は、ぜい弱なフィルムを形成しない１０℃より低いガラス転移温度を少なくとも一つ有するように十分な質量で存在しなければならない。
一般に、全ポリマーに対して、単位（ａ１）は１〜９０質量％、好ましくは５〜６０質量％を占め、単位（ａ２）は１０〜８０質量％、好ましくは４０〜７０質量％を占め、単位（ａ３）は０〜５０質量％、好ましくは０〜３０質量％を占める。
単位（ｂ）が存在する量は、単位（ａ１）、（ａ２）及び（ａ３）の合計に関して化学量論的に必須の量である。高分子量のポリウレタンを得るためには、不安定な水素を有する官能基の数にほぼ等しい数のイソシアナート官能基を必要とする。当業者は一つの特定の型の官能基を過剰モル選択して必要な値にモル数を調整するやり方を承知している。
【００１８】
前記したように、弾性カチオン性ポリウレタンを多くの化粧組成物に導入することができ、その化粧特性を改良する。
異なる組成物に存在するポリウレタンの量は組成物の型及び必要な特性に依存することは明らかであり、それを非常に広い範囲で、最終の化粧組成物に対して、通常は０．５〜９０質量％、好ましくは１〜５０質量％の範囲で変化させることができる。
弾性カチオン性ポリウレタンをヘアラッカーに含ませる場合、その濃度は通常０．５〜１５質量％である。マニキュアでは、これらは通常組成物の０．５〜４０質量％存在し、皮膚、唇及び表皮性成長部分のメーキャップ組成物では通常、本発明に従うポリウレタンを０．５〜２０質量％含む。
本発明に従う弾性カチオン性ポリウレタンを例えば手指及び足の爪に保護フィルムを形成するのに使用することも認識することができる。
【００１９】
例１：弾性カチオン性ポリウレタンの製造
機械的撹拌機及び冷却器を取り付けたサーモスタットで制御する反応器に以下のモノマーと溶媒を添加する：
−  １モルのジオール型モノマーの混合物、すなわちＮ−メチルジエタノールアミン及び質量平均分子量が１４００に等しいポリ（テトラメチレンオキシド）の混合物、ここでこれらの各二つの型のモノマーのモル比が以下の表１に示されている、及び、
−  ジオール型のモノマーの濃度が７５質量％となる量のメチルエチルケトン。
混合物を７０℃の温度まで加熱し、次いでわずかに過剰モル量の、すなわち１．０３モルのイソホロンジイソシアナートを滴下し、約２時間撹拌する。この添加の間に、温度は溶媒の還流温度まで上昇する。
試料を定期的に採取し、この試料のＩＲ吸収スペクトルをプロットして、イソシアナート基に対応するバンド（２２６０cm-1）の消失を監視する。
−ＮＣＯ官能基のバンドの吸収が低下しなくなった場合に（このことは通常約５時間後に生じる）、反応混合物を放置して室温まで冷却し、次いでポリマーの濃度が約４０質量％となるようにアセトンで希釈する。
【００２０】
次の工程は得られた混合物に２０mlのエタノールを添加して残りの−ＮＣＯ官能基を不活性化することであり、−ＮＣＯ官能基、すなわち２２６０cm-1におけるバンドの吸収が完全に消失するまで、周囲温度で撹拌を継続する。
十分量の塩酸溶液（２モル／ｌ）を加えてアミン基を所望の割合まで中和する。次いで、異なる有機溶媒（メチルエチルケトン、アセトン及びエタノール）を、４０℃の温度で真空下に蒸留して除去する。
有機相を除去した後、十分量の水を水性ポリマー溶液に添加して、約２５質量％に等しい水中のポリマー濃度を得る。
上記のように、Ｎ−メチルジエタノールアミン／ポリ（テトラメチレンオキシド）の比率がそれぞれ２、３及び４である、３つの異なるポリウレタン（ＰＵ１、ＰＵ２及びＰＵ３）を製造する。
以下の表１は、得られた３つのポリマーの理論的なモル組成及び物理化学的特性を示す。
【００２１】
表  １
2008189938.tif 000005
表  １（続き）
2008189938.tif 000006
1)  Ｎ−メチルジエタノールアミン
2)  質量平均分子量が１４００であるポリ（テトラメチレンオキシド）、デュポン（DUPONT）社によりTerathane（登録商標）1400の名称で市販されている
3)  イソホロンジイソシアナート
4)  ＴＨＦ中のゲル浸透クロマトグラフィーで測定し、屈折率計で検出
5)  ASTM  D3418-97
【００２２】
例２：毛髪用組成物（ラッカー）の製造
３つの毛髪用組成物を製造する、それぞれはエアゾール装置中に、例１で製造した３つの弾性カチオン性ポリウレタンの一つを３質量％含む、６５gのジメチルエーテル及び３５gの水／エタノール混合物（１：２）を含む。
得られた組成物を容易に毛髪に適用することができる。
【００２３】
例３：毛髪用組成物の化粧特性の評価
例２で製造した毛髪用組成物のそれぞれを５．４g、３g天然の毛髪に適用し、１時間放置して乾燥させた。
１０人のパネルが処置した毛髪の化粧特性を評価し、０から５０の評点（所望の化粧特性が得られた場合に５０の評点を付ける）を付ける。
得られた結果を表２にまとめる。
表  ２
2008189938.tif 000007
【００２４】
例４：瞬間回復の測定
水／エタノール混合物（１：２）中に３質量％の例１の各ポリウレタンを含む分散物からポリウレタンフィルムを製造する。以下の表４は、以下の条件下で測定した瞬間回復値（％で表示）を示す：
フィルムの厚さ＝５００±５０mm
片の大きさ＝８０mm×１５mm
乾燥条件＝２２±２℃、相対湿度５０±５％
つかみ具間距離＝５０±１mm
伸張速度＝回復速度＝２０mm／分
以下の式を使用して瞬間回復（Ｒi）を計算する：
Ｒi(％)＝（（εmax−εi）／εmax）×１００
表  ３
2008189938.tif 000008